(57)【要約】【課題】  低温でロウ付けでき、良好な耐食性、十分な接合強度を有するロウ付けを行うことができ、しかも、白色の宝飾品や時計外装部品のロウ付けに適した白色金合金ロウ材を提供する。【解決手段】  Ａｕ、Ａｇ、Ｃｕを主成分とし、Ｎｉ、Ｉｎ、Ｇａ、Ｓｎを含み、残部がその他の不可避成分からなり、Ａｕが、５８〜７５重量％、Ａｇが、３〜１５重量％、Ｃｕが、３〜１５重量％、Ｎｉが、３〜１５重量％、Ｉｎが、０．５〜１５重量％、Ｇａが、０．５〜８重量％、Ｓｎが、０．５〜８重量％含まれる白色金合金ロウ材である。【選択図】  図６
2005088047.tif 000002
【特許請求の範囲】
【請求項１】
Ａｕ、Ａｇ、Ｃｕを主成分とし、Ｎｉ、Ｉｎ、Ｇａ、Ｓｎを含み、残部がその他の不可避成分からなることを特徴とする白色金合金ロウ材。
【請求項２】
前記Ａｕが、５８〜７５重量％、Ａｇが、３〜１５重量％、Ｃｕが、３〜１５重量％含まれることを特徴とする請求項１に記載の白色金合金ロウ材。
【請求項３】
前記Ｎｉが、３〜１５重量％含まれることを特徴とする請求項１から２のいずれかに記載の白色金合金ロウ材。
【請求項４】
前記Ｉｎが、０．５〜１５重量％含まれることを特徴とする請求項１から３のいずれかに記載の白色金合金ロウ材。
【請求項５】
前記Ｇａが、０．５〜８重量％、前記Ｓｎが、０．５〜８重量％含まれることを特徴とする請求項１から４のいずれかに記載の白色金合金ロウ材。
【請求項６】
請求項１から５のいずれかに記載の白色金合金ロウ材を用いて、金属部材同士をロウ付けすることを特徴とするロウ付け方法。
【請求項７】
前記金属部材が、ステンレス鋼、Ｔｉ、またはＴｉ合金であることを特徴とする請求項６に記載のロウ付け方法。
【請求項８】
前記ロウ付け時の加熱温度が、６００から８００℃であることを特徴とする請求項７に記載のロウ付け方法。
【請求項９】
前記ロウ付け時の加熱温度が、６５０から７５０℃であることを特徴とする請求項８に記載のロウ付け方法。
【請求項１０】
時計ケース本体と、時計ケース本体の外周に接合されるバンドの連結を行うための先カン部とを接合するための時計ケースの接合方法であって、
請求項１から６のいずれかに記載の白色金合金ロウ材を用いて、前記時計ケース本体と先カン部とをロウ付けすることによって接合することを特徴とする時計ケースの接合方法。
【請求項１１】
前記ロウ付け時の加熱温度が、６００から８００℃であることを特徴とする請求項１０に記載の時計ケースの接合方法。
【請求項１２】
前記ロウ付け時の加熱温度が、６５０から７５０℃であることを特徴とする請求項１１に記載の時計ケースの接合方法。
【請求項１３】
請求項１０から１２に記載の時計ケースの接合方法によって得られた時計ケース。
【発明の詳細な説明】
【技術分野】
【０００１】
本発明は、ステンレス鋼用のロウ材に関するものであって、特に、低温でロウ付けでき、良好な耐食性、十分な接合強度を有するロウ付けを行うことができ、しかも、白色の宝飾品や時計外装部品のロウ付けに適した白色金合金ロウ材に関する。
【背景技術】
【０００２】
ロウ付けは、接合すべき母材の間にロウ材と呼ばれる接合用金属を添加して、加熱することによって、ロウ材と母材との間をぬれ現象と毛細管現象を利用して接合する方法である。
【０００３】
このようなロウ付けは、比較的容易に出来る金属の接合技術として古くから知られており、操作が容易で、応用範囲が広いことなどから、現在でも様々な分野で使用される重要な金属加工方法の一つである。これに伴って、色々な産業分野で用いられ、ロウ材の種類も多岐に渡ってきている。
【０００４】
しかしながら、金属やその合金の種類によっては、有効なロウ材が見つけられていないものがある。ステンレス鋼もその一つである。すなわち、ステンレス鋼は、耐食性、耐熱性、機械的強度ともに優れた特性を有しているために、様々な分野に広範に用いられているが、ステンレス鋼が本来有するこれらの諸特性を満足する有効なロウ材が提供されていないのが現状である。
【０００５】
すなわち、従来のステンレス鋼に用いるロウ材としては、非特許文献１（財団法人日本規格協会による「ステンレスのおはなし」）に記載されているように、例えば、白色系の金属ロウ材として、銀ロウ（Ａｇ基ロウ）、ニッケルロウ（Ｎｉ基ロウ）が知られている。
【０００６】
この中で、Ａｇ基ロウは、ロウ材自体の融点が８００℃から１０００℃であり、例えば、ＪＩＳ規格によるＢＡｇ−８（融点７８０℃）も、ステンレス鋼部材のロウ付けに使用されることもある。しかしながら、Ａｇを用いているので、硫化銀などが生成して黒変色するなど耐食性が良好でなく、時計などの外観的、装飾的要求が求められる部材のロウ付けにはあまり使用されていない。
【０００７】
一方、Ｎｉ基ロウは、例えば、ＪＩＳ規格によるＢＮｉ−２（融点１０００℃）も、ステンレス鋼部材のロウ付けに使用されることもある。しかしながら、通常水素などの還元雰囲気中で、およそ８００℃以下であれば、結晶の粗大化は起こらないが、このようなＮｉ基ロウは、例えば、ＢＮｉ−２のように、融点が１０００℃で、高融点であるので、ロウ付け時の高温のために、ステンレス鋼の結晶組織の粗大化が起こってしまうことになる。
【０００８】
このように結晶組織が粗大化すると、表面が粗くなり美観が良好でなく、しかも、機械的強度、耐食性が低下することになる。このため、粗大化した組織を研磨などを行って取り除き、その後、鏡面仕上げなどの工程が必要となる。
【０００９】
また、このようなＮｉ基ロウでは、湯流れ性の改善を目的として、ＰやＢなどの元素を添加しているが、この添加元素が耐食性に影響して、耐食性が低下することになっている。
【００１０】
なお、以下において、このようなステンレス鋼の母材において結晶が粗大化する温度である８００℃を、母材の「結晶粗大化温度」と言う。
【００１１】
一方、特許文献１（特公昭６１−１０２３５号公報）には、ステンレス鋼に適し、耐食性に優れた白色系の金属ロウ材として、Ｃｒ、Ｆｅ、Ｓｉ、Ｎｉを主成分としたロウ材（融点が１０００℃から１２００℃）が提案されており、１０５０℃から１２５０℃のロウ付け温度でロウ付けしたことが記載されている。
【００１２】
しかしながら、この特許文献１の金属ロウ材は、その融点が、１０００℃から１２００℃であり、母材の結晶粗大化温度（８００℃）以上であるため、ロウ付けに使用すると母材であるステンレス鋼の結晶組織の粗大化が起こってしまう。
【００１３】
従って、この場合にも、結晶組織が粗大化して、表面が粗くなり美観が良好でなく、しかも、機械的強度、耐食性が低下することになる。このため、粗大化した組織を研磨などを行って取り除き、その後、鏡面仕上げなどの工程が必要となる。
【００１４】
さらに、ステンレス鋼では、接合方法として、溶接も広く用いられている。しかしながら、溶接は、接合強度、耐食性の点では問題ないが、部分的に高温に熱するために組織の粗大化が起こり、加工部分を後加工することが必要になる。
【００１５】
また、溶接の一種であるプロジェクション溶接は、接合する部材の構造が複雑であると、プロジェクション部に均一に電流を集中させにくくなり、溶接が困難な場合がある。
【特許文献１】特公昭６１−１０２３５号公報
【非特許文献１】「ステンレスのおはなし」財団法人日本規格協会発行（特に、第１３２〜１３３頁参照）
【発明の開示】
【発明が解決しようとする課題】
【００１６】
従って、現在、ステンレス鋼部材を接合する方法において、耐食性が良好で、結晶組織が粗大化しない温度での接合が可能で、しかも、十分な接合強度を得ることが可能な全ての条件を満足する接合方法は存在しないのが実情である。
【００１７】
一方、図７に示したように、従来、時計ケース１００は、ケース本体１０２とバンドの連結を行うための先カン部１０４〜１１０を含め、一体部品として製造されるのが一般的である。
【００１８】
しかしながら、近年、デザインの自由度拡大の要請から、図８に示したように、ケース本体１０２と先カン部１０４〜１１０を異なった面状態で仕上げたいという要望がある。例えば、ケース本体１０２は、ミラー面仕上げ、先カン部１０４〜１１０は、ヘアーライン面仕上げというように、異なった面状態で仕上げたい場合である。
【００１９】
しかしながら、従来は、図７に示したように、ケース本体１０２と先カン部１０４〜１１０は一体部品として製造されており、それぞれ連続した面を有しているために、ミラー面とヘアーライン面の界面をくっきりと出すことは困難であった。
【００２０】
さらに、このように、ケース本体１０２と先カン部１０４〜１１０とが一体部品から構成される一体型の場合には、その製造方法として、コスト的に有利な鍛造方法によって製造しているのが一般的である。しかしながら、このような鍛造方法による製造方法では、鍛造工程を経なければならないため、先カン部１０４〜１１０の形状が、鍛造によってデザイン的に大きく制約されることになっていた。
【００２１】
また、先カン部１０４〜１１０には、図７に示したように、バンドを取り付けるためのバネ棒を挿入するバネ棒装着穴１１２が形成されている。このバネ棒装着穴１１２は、時計ケース１００を作製した後に、ドリルにより穿設することによって形成していたが、外側からバネ棒装着穴１１２が見えると外観上好ましくないため、先カン部１０４〜１１０の外側にはバネ棒装着穴１１２を設けずに、先カン部１０４〜１１０の内側からバネ棒装着穴１１２をドリルにより穿設していた。
【００２２】
従って、このようなバネ棒装着穴１１２をドリルによって穿設する際に、対向する先カン部が加工時に邪魔になって干渉することになる。このため、従来のバネ棒装着穴１１２は、加工面に対して垂直にはならずに、斜めに加工せざるを得なかった。そのためバネ棒よりも多少大きめの穴を開けなければならず、多少のがたが存在することになっていた。また、対向する先カン部が加工時に邪魔になるので、ドリルによる穴開け作業も困難であった。
【００２３】
本発明は、このような現状に鑑み、ステンレス鋼部材を接合するためのロウ材であって、耐食性が良好で、結晶組織が粗大化しない温度での接合が可能で、しかも、十分な接合強度を得ることが可能な白色金合金ロウ材を提供することを目的とする。
【００２４】
また、本発明は、ステンレス鋼部材からなる白色の宝飾品や時計外装部品、例えば、ケース本体とバンドの連結を行うための先カン部との間のロウ付けに適し、耐食性が良好で、結晶組織が粗大化しない温度での接合が可能で、しかも、十分な接合強度を得ることが可能な白色金合金ロウ材を提供することを目的とする。
【００２５】
さらに、本発明は、このような白色金合金ロウ材を用いて、金属部材同士をロウ付けするロウ付け方法、および、このような白色金系合金ロウ材を用いて、時計ケース本体と先カン部とをロウ付けすることによって接合する時計ケースの接合方法、ならびに、このような時計ケースの接合方法によって得られた時計ケースを提供することを目的とする。
【課題を解決するための手段】
【００２６】
本発明は、前述したような従来技術における課題及び目的を達成するために発明されたものであって、本発明の白色金合金ロウ材は、Ａｕ、Ａｇ、Ｃｕを主成分とし、Ｎｉ、Ｉｎ、Ｇａ、Ｓｎを含み、残部がその他の不可避成分からなることを特徴とする。
【００２７】
すなわち、従来から白色のホワイトゴールドや白金合金などの宝飾品や時計外装部品に用いられる白色金合金ロウ材は、実用上化学的な性質の面において変色や腐食を起こさないため、金が多く添加されなければならないが、融点が高く色調も金色味がかっており、実質的に使用しにくいという不具合があった。
【００２８】
このため、本発明者等が、融点が低く白色の色調を有した金系合金ロウ材を提供するために、鋭意研究を行った結果、Ａｕは、変色や腐食を起こさない効果があり、Ａｇは、ロウ材の流動性を向上させる作用があり、Ｃｕは、ロウ付け部の強度を高くする効果があるのでこれらを主成分とすることによって、耐食性に優れ、ロウ材の流動性、機械的強度が向上する。
【００２９】
しかも、図２のＡｕ−Ｎｉの２元系状態図に示したように、Ａｕに対して、全率固溶するＮｉを、Ａｕの代わりに副成分金属元素として含むことによって、金系合金ロウ材の色調を白色にする効果が大きく、ロウ付け強度を高めることができる。
【００３０】
また、このＮｉの他に、副成分金属元素として、Ｉｎを含むことによって、融点を下げ
、耐変色性と機械的強度を向上させる効果を得ることができる。
【００３１】
さらに、副成分金属元素として、Ｇａを含むことによって、融点を下げるのに効果がある。
【００３２】
また、副成分金属元素として、Ｓｎを含むことによって、融点を下げ、耐変色性と機械的強度に対して効果がある。
【００３３】
このように構成することによって、ステンレス鋼部材を接合するためのロウ材であって、耐食性が良好で、結晶組織が粗大化しない温度での接合が可能で、しかも、十分な接合強度を得ることが可能な白色金合金ロウ材を提供することができる。
【００３４】
また、本発明では、Ａｕが、５８〜７５重量％、Ａｇが、３〜１５重量％、Ｃｕが、３〜１５重量％含まれるのが好ましい。
【００３５】
すなわち、ＡｕとＡｇは、全率固溶する金属であり、Ａｕが、５８〜７５重量％の範囲においては、ステンレス鋼の母材の結晶粗大化が起こらない温度での接合が可能で、ステンレス鋼に対する濡れ性も改善されたロウ材となる。
【００３６】
一方、Ａｇが、３〜１５重量％の範囲においては、ロウ材の流動性を向上させる作用があり、３重量％未満ではその効果が得られず、一方、１５重量％を越えると、ロウ材の融点が高くなることから、３〜１５重量％とすることができる。
【００３７】
さらに、ＡｕとＣｕは、全率固溶する金属に対して、ＡｇとＣｕは、図１のＡｇ−Ｃｕの２元系状態図に示したように、ＡｇとＣｕは、Ａｇが７２重量％、Ｃｕが２８重量％の時に共晶組成となり、融点が７８０℃に大幅に低下する。この共晶点をＡｇ−Ｃｕ共晶点と言い、このＡｇ−Ｃｕ共晶点Ｅ１を利用することによって、ロウ材の融点を下げることができる。
【００３８】
従って、Ｃｕは、ロウ付け部の強度を高くする効果があるが、このＡｇ−Ｃｕ共晶点Ｅ１を考慮して最適範囲を決定すれば、３重量％未満ではこの効果は不十分であり、１５重量％を超えると、ロウ材の融点を上昇させ、また、色調も金色味を帯びてくるため、３〜１５重量％とすることができる。
【００３９】
また、本発明では、Ｎｉが、３〜１５重量％含まれるのが望ましい。
【００４０】
すなわち、図２のＡｕ−Ｎｉの２元系状態図に示したように、Ａｕに対して、全率固溶するＮｉをＡｕの代わりに副成分金属元素として含むことによって、金系合金ロウ材の色調を白色にする効果が大きく、ロウ付け強度を高めることができる。この場合、Ｎｉの含有量は、３重量％未満ではこれらの効果は認められず、１５重量％を超えると融点が高くなってしまうため、３〜１５重量％とすることができる。
【００４１】
また、本発明では、Ｉｎが、０．５〜１５重量％含まれるのが望ましい。
【００４２】
すなわち、ＡｕとＩｎは、図３のＡｕ−Ｉｎの２元系状態図に示したように、ＡｕとＩｎは、Ａｕが７８重量％、Ｉｎが２２重量％の時に共晶組成となり、融点が約４６８℃と大幅に低下する。この共晶点をＡｕ−Ｉｎ共晶点と言い、このＡｕ−Ｉｎ共晶点Ｅ２を考慮して、Ａｕに対して、Ａｕの代わりに副成分金属元素として添加するＩｎの添加量を適宜調整することによって、ロウ材の融点を下げることができる。
【００４３】
従って、Ｉｎは、融点を下げ耐変色性と機械的強度を向上させる効果を示すが、このＡｕ−Ｉｎ共晶点Ｅ２を考慮して最適範囲を決定すれば、０．５重量％未満では、これらの効果が弱く、１５重量％を超えると合金が脆くなり易いため、０．５〜１５重量％とすることができる。
【００４４】
また、本発明では、Ｇａが、０．５〜８重量％、前記Ｓｎが、０．５〜８重量％含まれるのが望ましい。
【００４５】
すなわち、ＡｕとＧａは、図４のＡｕ−Ｇａの２元系状態図に示したように、ＡｕとＧａは、Ａｕが８５重量％、Ｇａが１５重量％の時に共晶組成となり、融点が約３３９℃と大幅に低下する。この共晶点をＡｕ−Ｇａ共晶点と言い、このＡｕ−Ｇａ共晶点Ｅ３を考慮して、Ａｕに対して、Ａｕの代わりに副成分金属元素として添加するＧａの添加量を適宜調整することによって、ロウ材の融点を下げることができる。
【００４６】
従って、Ｇａは、融点を下げるのに効果のある元素であるが、このＡｕ−Ｇａ共晶点Ｅ３を考慮して最適範囲を決定すれば、０．５重量％未満では、これらの効果があまり認められず、８重量％を超えるとロウ付け強度を下げてしまうため、０．５〜８重量％とすることができる。
【００４７】
また、ＡｕとＳｎは、図５のＡｕ−Ｓｎの２元系状態図に示したように、ＡｕとＳｎは、Ａｕが８０重量％、Ｓｎが２０重量％の時に共晶組成となり、融点が約２７８℃と大幅に低下する。この共晶点をＡｕ−Ｓｎ共晶点と言い、このＡｕ−Ｓｎ共晶点Ｅ４を利用することによって、ロウ材の融点を下げることができる。
【００４８】
従って、Ｓｎは、融点を下げ耐変色性と機械的強度に対して効果のある元素であるが、このＡｕ−Ｓｎ共晶点Ｅ４を考慮して最適範囲を決定すれば、０．５重量％未満ではこれらの効果が弱く、８重量％を超えると靭性が低下し、脆さが増してしまうため、０．５〜８重量％とすることができる。
【発明の効果】
【００４９】
従って、本発明によれば、ステンレス鋼部材を接合するためのロウ材であって、耐食性が良好で、結晶組織が粗大化しない温度での接合が可能で、しかも、十分な接合強度を得ることが可能な白色金合金ロウ材を提供することができる。
【００５０】
また、本発明の白色金合金ロウ材によれば、ステンレス鋼部材からなる白色の宝飾品や時計外装部品、例えば、ケース本体とバンドの連結を行うための先カン部との間のロウ付けに適し、耐食性が良好で、結晶組織が粗大化しない温度での接合が可能で、しかも、十分な接合強度を得ることが可能である。
【発明を実施するための最良の形態】
【００５１】
以下、本発明の実施の形態（実施例）をより詳細に説明する。
［実施例］
（実施例１〜５）
表１に示したように、所望の組成になるようにＡｕ、Ａｇ、Ｃｕ、Ｎｉ、Ｉｎ、Ｇａ、Ｓｎを秤量し、高周波溶解法により金属を溶解し合金を作製した。その後、Ａｒ雰囲気中で厚さ６０μｍのリボン形状に加工し、本発明のロウ材（実施例１〜実施例５）として使用した。
【００５２】
これらのロウ材について、耐食性試験と接合強度試験の測定を行った結果を表１に示した。
【００５３】
なお、各実施例において、耐食性試験は、ＪＩＳ  Ｚ  ２３７１に規定された塩水噴霧試験を下記のように行った。
【００５４】
すなわち、長さ約２５ｍｍ×幅約５ｍｍ×厚さ約１ｍｍの２枚のステンレス鋼ＳＵＳ３１６Ｌ板材を重ね合わせ、ロウ材をステンレス鋼ＳＵＳ３１６Ｌ板材の間に挟み、治具で固定した。その後、水素還元雰囲気中で、表１に示したロウ付け温度で１０分加熱を行い急冷したサンプルを使用して行った。
【００５５】
また、各実施例において、接合強度試験は、下記のようにして行った。
【００５６】
すなわち、長さ約２５ｍｍ×幅約５ｍｍ×厚さ約１ｍｍの２枚のステンレス鋼ＳＵＳ３１６Ｌ板材を重ね合わせ、ロウ材をステンレス鋼ＳＵＳ３１６Ｌ板材の間に挟み、治具で固定した。その後、水素還元雰囲気中で、表１に示したロウ付け温度で１０分加熱を行い、急冷したサンプルをステンレス鋼ＳＵＳ３１６Ｌ板材の厚さ方向に引っ張り試験を行うことで測定した。
（比較例１〜５）
表１に示したように、所望の組成になるようにＡｕ、Ａｇ、Ｃｕ、Ｎｉ、Ｉｎ、Ｇａ、Ｓｎを秤量し、上記実施例１〜５と同様に、高周波溶解法により金属を溶解し合金を作製した。その後、Ａｒ雰囲気中で厚さ６０μｍのリボン形状に加工し、比較例１〜３のロウ材として使用した。
【００５７】
これらのロウ材について、上記実施例１〜５と同様に、耐食性試験と接合強度試験の測定を行った結果を表１に示した。
【００５８】
さらに、比較のために、従来から知られたＮｉ８２．４５重量％、Ｃｒ７重量％、Ｂ３重量％、Ｓｉ４．５重量％、Ｆｅ３重量％、Ｃ０．０５重量のＮｉ基ロウ材を使用して接合したサンプルを、比較例４として作製し、同様の試験を行った。
【００５９】
また、従来から知られたＡｇ５８重量％、Ｃｕ３２重量％、Ｐｄ１０重量％のＡｇ基ロウ材を使用して接合したサンプルを、比較例５として作製し、同様の試験を行った。
【００６０】
この比較例４と比較例５の結果を表２に示した。
【００６１】
これらの表１、表２の結果から明らかなように、本発明の白色金合金ロウ材である実施例１〜実施例５のロウ材では、融点がいずれも、ステンレス鋼の母材において結晶が粗大化する結晶粗大化温度である８００℃よりも低く、色調も白色であり、耐食性試験も変色が発生せず、耐食性も高い。
【００６２】
また、接合強度試験（引張試験）においても、十分な引っ張り強度が得られた。また、接合強度も、従来のロウ材（比較例４〜５）と比較しても十分な値を示した。
【００６３】
さらに、母材の結晶粗大化温度以下での接合が可能であるため、ステンレス鋼の結晶組織の粗大化も起こっておらず、接合前の面状態が維持されており、従来のＮｉ基ロウ材（比較例４）に対しても優れた点がある。
【００６４】
また、Ａｇ基ロウ材（比較例５）と比較しても、耐食性の点から極めて優れている。
【００６５】
これに対して、比較例１では、Ａｕが、３５重量％で少なく、Ａｇが、３５重量％で多く含まれる場合には、融点が、７５０℃で、結晶粗大化温度である８００℃よりも低く、
色調も白色であるが、耐食試験において変色が生じてしまう。
【００６６】
また、比較例２では、Ｃｕが、２４．６重量％で多く含まれる場合には、耐食試験において変色は生じないが、融点が、８３０℃で、結晶粗大化温度である８００℃よりも高くなってしまい、色調も赤味がかった白色となってしまう。
【００６７】
さらに、比較例３では、Ｎｉが、１重量％と少ない場合には、耐食試験において変色は生じないが、融点が、８５０℃で、結晶粗大化温度である８００℃よりも高くなってしまい、色調も赤味の強い白色となってしまう。
【００６８】
【表１】
2005088047.tif 000003
【００６９】
【表２】
2005088047.tif 000004
【００７０】
（実施例６）
時計外装部品である時計ケースの先カン部の接合に本発明の１つのロウ材を適用した。
【００７１】
すなわち、図６に示したように、時計ケース本体１と、４個の先カン部２、４、６、８を、本発明のロウ材を使用して接合した。
【００７２】
時計ケース本体１は、ＳＵＳ３１６Ｌ製、先カン部も何れもＳＵＳ３１６Ｌ製であり、それぞれ鍛造により成形し、研削研磨を加えた。
【００７３】
先カン部２〜８は、接合面を除く外面はヘアーライン面加工した。また、時計ケース本体１は、接合面を含めてミラー面仕上げを行った。また、先カン部２〜８には、予めバネ棒装着穴１１の穴開け加工を行った。
【００７４】
その後、時計ケース本体１と各先カン部３〜９の接合面に、実施例１と同様に、Ａｕ５８．４重量％、Ａｇ１１重量％、Ｃｕ１１．６重量％、Ｇａ３重量％、Ｓｎ１重量％、Ｎｉ５重量％の組成のロウ材を挟み込んで圧接し、治具で固定した。そして、水素還元雰囲気中７４０℃、２０分の加熱を行い、その後急冷した。
【００７５】
その結果、本発明のロウ材は、時計ケース本体１と各先カン部２、４、６、８の間の接合部に完全に浸透し、外観的にも一体化した。また、本実施例では母材の結晶粗大化温度以下の加熱であるために、ステンレス鋼の結晶組織の粗大化も起こっておらず、接合前の面状態を保っており、時計ケース本体１と各先カン部２〜８で異なる面の界面が綺麗に形成できた。さらに、接合部は十分な引っ張り強度を有していた。
なお、本発明のロウ材は、板、箔、線形で作製することが望ましいが、組成によっては脆性を有する場合もあるため、そのときは粉末状にした後、圧粉して成形して使用しても良い。
【００７６】
さらに、ロウ付け時の加熱温度は、６００から８００℃とするのが好ましく、ぬれ性、ロウ付け性を考慮すれば、できるだけ低い温度の方が良いが、母材であるステンレス鋼の結晶粗大化温度（８００℃）を考慮して、結晶組織の粗大化の防止、機械的強度、耐食性の向上などの点からすれば、ロウ付け時の加熱温度は、６５０から７５０℃とするのが望ましい。この場合、ロウ付け時間は、５分から１時間、ロウ付け時の炉中雰囲気は水素などの還元雰囲気とするのが好ましい。
【００７７】
以上、本発明の好ましい実施の態様を説明してきたが、本発明はこれに限定されることはなく、例えば、上記実施例では、本発明において良好に接合される金属部材として、ステンレス鋼を用いたが、例えば、ＴｉやＴｉ合金に適用することもできるなど本発明の目的を逸脱しない範囲で種々の変更が可能である。
【図面の簡単な説明】
【００７８】
【図１】図１は、Ａｇ−Ｃｕの２元系状態図である。
【図２】図２は、Ａｕ−Ｎｉの２元系状態図である。
【図３】図３は、Ａｕ−Ｉｎの２元系状態図である。
【図４】図４は、Ａｕ−Ｇａの２元系状態図である。
【図５】図５は、Ａｕ−Ｓｎの２元系状態図である。
【図６】図６は、本発明のロウ材を使用して接合したステンレス鋼ＳＵＳ３１６Ｌ製時計ケースの斜視図である。
【図７】図７は、従来の時計ケースの斜視図である。
【図８】図８は、従来の時計ケースの斜視図である。
【符号の説明】
【００７９】
１    時計ケース本体
２、４、６、８    先カン部
１１  バネ棒装着穴
１００      時計ケース
１０２        ケース本体
１０４      先カン部
１１２        バネ棒装着穴
【図１】
2005088047.tif 000005
【図２】
2005088047.tif 000006
【図３】
2005088047.tif 000007
【図４】
2005088047.tif 000008
【図５】
2005088047.tif 000009
【図６】
2005088047.tif 000010
【図７】
2005088047.tif 000011
【図８】
2005088047.tif 000012